(57)【要約】【課題】精製された含フッ素重合体の製造方法、該含フッ素重合体をペリクル膜に用いたペリクルおよび該ペリクルを用いた露光処理方法を提供する。【解決手段】構造の一部として下式（Ａ）で表される構造を有するモノマー単位を含む含フッ素重合体（Ａ）を極性を有する官能基を持たない貧溶媒で洗浄する精製された含フッ素重合体の製造方法（ただし、Ｘ１、Ｘ２、Ｘ３、Ｘ４およびＸ５は、それぞれ独立に、水素原子、フッ素原子または炭素数１〜３のポリフルオロアルキル基であり、少なくとも３個がフッ素原子である。）。たとえば、ＣＦ２＝ＣＦＯＣＦ２ＣＦ２ＣＨ＝ＣＦ２の環化重合により形成された下式（Ｉ１）で表されるモノマー単位を含む精製された含フッ素重合体の製造方法。該含フッ素重合体の膜からなるペリクル、該ペリクルを用いた露光処理方法。【化１】2006233140.tif 000014【選択図】なし【特許請求の範囲】
【請求項１】
構造の一部として下式（Ａ）で表される構造を有するモノマー単位を含む含フッ素重合体（Ａ）を極性を有する官能基を持たない貧溶媒で洗浄することを特徴する精製された含フッ素重合体の製造方法。
【化１】
2006233140.tif 000012
ただし、Ｘ１、Ｘ２、Ｘ３、Ｘ４およびＸ５は、それぞれ独立に、水素原子、フッ素原子または炭素数１〜３のポリフルオロアルキル基であり、少なくとも３個がフッ素原子である。
【請求項２】
含フッ素重合体（Ａ）の洗浄を、含フッ素重合体（Ａ）の溶液と極性を有する官能基を持たない貧溶媒とを混合して該含フッ素重合体（Ａ）を凝集させることによって行う、請求項１に記載の含フッ素重合体の製造方法。
【請求項３】
含フッ素重合体（Ａ）を凝集させた後凝集した含フッ素重合体（Ａ）を極性を有する官能基を持たない貧溶媒と分離し、ついで得られた含フッ素重合体（Ａ）を２５０℃以下で乾燥する、請求項２に記載の含フッ素重合体の製造方法。
【請求項４】
極性を有する官能基を持たない貧溶媒が、比誘電率が１５以下の官能基を持たない貧溶媒である請求項１〜３のいずれかに記載の含フッ素重合体の製造方法。
【請求項５】
含フッ素重合体（Ａ）が、下式（ｉ）で表される化合物の環化重合により形成された下式（Ｉ）で表されるモノマー単位を含む含フッ素重合体（Ｉ）である、請求項１〜４のいずれかに記載の含フッ素重合体の製造方法。
ＣＹ１Ｙ２＝ＣＸ１１ＯＣＹ３Ｙ４ＣＸ２１Ｘ３１ＣＨ＝ＣＸ４１Ｘ５１      （ｉ）
【化２】
2006233140.tif 000013
ただし、Ｘ１１、Ｘ２１、Ｘ３１、Ｘ４１およびＸ５１は、それぞれ独立に、水素原子、フッ素原子または炭素数１〜３のポリフルオロアルキル基であり、少なくとも３個がフッ素原子である。Ｙ１、Ｙ２、Ｙ３およびＹ４は、それぞれ独立に、水素原子、フッ素原子または炭素数１〜３のポリフルオロアルキル基である。
【請求項６】
ペリクル膜が枠体に接着された露光処理用のペリクルであって、ペリクル膜が請求項５に記載の製造方法で得られた含フッ素重合体の膜からなるペリクル。
【請求項７】
請求項６に記載のペリクルを用いて発振波長が２００ｎｍ以下の光源を用いた露光処理を行う露光処理方法。
【発明の詳細な説明】
【技術分野】
【０００１】
本発明は、精製された含フッ素重合体の製造方法、ペリクルおよび該ペリクルを用いた露光処理方法に関する。
【背景技術】
【０００２】
半導体等の製造工程に用いる露光処理方法において、フォトマスクまたはレチクルへの異物付着を防止するためにペリクルが用いられる。ペリクルとは、透明薄膜（以下、ペリクル膜という。）が接着剤を介して枠体に設置された、フォトマスクまたはレチクルに一定の距離をおいて装着される光学物品である。
【０００３】
半導体の配線間隔が微細化するに伴い、露光処理の露光光源として発振波長が２００ｎｍ以下のエキシマレーザー光（たとえば、発振波長が１９３ｎｍのＡｒＦエキシマレーザー光、発振波長が１５７ｎｍのＦ２エキシマレーザー光等。）の使用が検討されている。この場合のペリクル材料としては、特定の含フッ素モノマーを環化重合させて得た少なくとも１個の水素原子が結合した炭素原子と水素原子が結合しない炭素原子からなる主鎖と、含フッ素脂肪族環構造とを有する含フッ素重合体が知られている（特許文献１参照。）。
【０００４】
【特許文献１】特開２００４−０８５７１３号公報
【発明の開示】
【発明が解決しようとする課題】
【０００５】
特許文献１の含フッ素重合体のうち、主鎖と含フッ素脂肪族環構造中の３級炭素原子に水素原子が結合し、かつ該３級炭素原子に隣接する炭素原子に少なくとも３個のフッ素原子が結合した含フッ素重合体は、短波長光に対する初期透過率が不安定でありペリクル材料として不充分であった。
【課題を解決するための手段】
【０００６】
本発明者らは、鋭意検討の結果、該含フッ素重合体の初期透過率が不安定である原因は該３級炭素原子の化学的不安定に基づく含フッ素重合体の変性であり、この重合体の変性は得られた含フッ素重合体の精製段階で起こりやすいとの知見を得た。
【０００７】
そして、該含フッ素重合体を特定方法により処理すると該含フッ素重合体を変性させずに精製できることを見出した。さらに精製された該含フッ素重合体は短波長光に対する透過率に優れ、ペリクル材料として有用であることを見出した。
【０００８】
すなわち、本発明は以下の発明を提供する。
［１］：構造の一部として下式（Ａ）で表される構造を有するモノマー単位を含む含フッ素重合体（Ａ）を極性を有する官能基を持たない貧溶媒で洗浄することを特徴する精製された含フッ素重合体の製造方法。
【０００９】
【化１】
2006233140.tif 000002
【００１０】
ただし、Ｘ１、Ｘ２、Ｘ３、Ｘ４およびＸ５は、それぞれ独立に、水素原子、フッ素原子または炭素数１〜３のポリフルオロアルキル基であり、少なくとも３個がフッ素原子である。
【００１１】
［２］：含フッ素重合体（Ａ）の洗浄を、含フッ素重合体（Ａ）の溶液と極性を有する官能基を持たない貧溶媒とを混合して該含フッ素重合体（Ａ）を凝集させることによって行う、［１］に記載の含フッ素重合体の製造方法。
［３］：含フッ素重合体（Ａ）を凝集させた後凝集した含フッ素重合体（Ａ）を極性を有する官能基を持たない貧溶媒と分離し、ついで得られた含フッ素重合体（Ａ）を２５０℃以下で乾燥する、［２］に記載の含フッ素重合体の製造方法。
［４］極性を有する官能基を持たない貧溶媒が、比誘電率が１５以下の官能基を持たない貧溶媒である［１］〜［３］のいずれかに記載の含フッ素重合体の製造方法。
【００１２】
［５］：含フッ素重合体（Ａ）が、下式（ｉ）で表される化合物の環化重合により形成された下式（Ｉ）で表されるモノマー単位を含む含フッ素重合体（Ｉ）である、［１］〜［４］のいずれかに記載の含フッ素重合体の製造方法。
ＣＹ１Ｙ２＝ＣＸ１１ＯＣＹ３Ｙ４ＣＸ２１Ｘ３１ＣＨ＝ＣＸ４１Ｘ５１      （ｉ）
【００１３】
【化２】
2006233140.tif 000003
【００１４】
ただし、Ｘ１１、Ｘ２１、Ｘ３１、Ｘ４１およびＸ５１は、それぞれ独立に、水素原子、フッ素原子または炭素数１〜３のポリフルオロアルキル基であり、少なくとも３個がフッ素原子である。Ｙ１、Ｙ２、Ｙ３およびＹ４は、それぞれ独立に、水素原子、フッ素原子または炭素数１〜３のポリフルオロアルキル基である。
【００１５】
［６］：ペリクル膜が枠体に接着された露光処理用のペリクルであって、ペリクル膜が［５］に記載の製造方法で得られた含フッ素重合体の膜からなるペリクル。
【００１６】
［７］：［６］に記載のペリクルを用いて発振波長が２００ｎｍ以下の光源を用いた露光処理を行う露光処理方法。
【発明の効果】
【００１７】
本発明によれば、含フッ素重合体の光学物性を阻害する、含フッ素重合体の変性体、不純物等を含まない精製された含フッ素重合体の製造方法が提供される。本発明の製造方法により得た精製された含フッ素重合体は、短波長光（特に１５７ｎｍの波長光であるＦ２エキシマーレーザー光。）に対する初期透過率および耐久耐光性に優れるため、短波長光を用いた露光処理用のペリクル材料として好適である。
【発明を実施するための最良の形態】
【００１８】
本明細書においては、式（ｉ）で表される化合物を化合物（ｉ）と、式（Ｉ）で表されるモノマー単位をモノマー単位（Ｉ）と、それぞれ記す。他の式で表される化合物と他の式で表されるモノマー単位も同様に記す。
【００１９】
本発明における含フッ素重合体（Ａ）は少なくとも１種のモノマー単位を含み、かつその内の必須のモノマー単位として、構造の一部として下式（Ａ）で表される構造を含むモノマー単位を有する（ただし、Ｘ１、Ｘ２、Ｘ３、Ｘ４およびＸ５は前記と同じ意味を示す。以下同様。）。下式（Ａ）で表される構造（以下、部分構造（Ａ）という。）で示されるように、この構造中には水素原子と３個の炭素原子が結合した炭素原子（３級炭素原子）が存在し、３級炭素原子に結合した３個の炭素原子の内少なくとも２個はフッ素原子が結合した炭素原子であり、また少なくとも１個は酸素原子が結合した炭素原子である。
【００２０】
【化３】
2006233140.tif 000004
【００２１】
この部分構造（Ａ）を含むモノマー単位は、この部分構造を含むモノマーや重合によりこの部分構造を含むようになるモノマー（以下、これらをモノマーＡという。）を重合させることにより形成される。含フッ素重合体（Ａ）は、モノマーＡの少なくとも１種を重合させることにより、またはモノマーＡの少なくとも１種とモノマーＡ以外のモノマーの少なくとも１種とを共重合させることによって得られる。含フッ素重合体（Ａ）中の全モノマー単位に対する部分構造（Ａ）を含むモノマー単位の割合は５〜１００モル％が好ましい。
【００２２】
部分構造（Ａ）を含むモノマー単位としては下記モノマー単位（Ｉ）が好ましい（ただし、Ｘ１１、Ｘ２１、Ｘ３１、Ｘ４１、Ｘ５１、Ｙ１、Ｙ２、Ｙ３およびＹ４は前記と同じ意味を示す。以下同様。）。
【００２３】
【化４】
2006233140.tif 000005
【００２４】
モノマー単位（Ｉ）としては、下記モノマー単位が挙げられる。
【００２５】
【化５】
2006233140.tif 000006
【００２６】
モノマーＡとしては環化重合によりモノマー単位（Ｉ）となる下記化合物（ｉ）が好ましい。
ＣＹ１Ｙ２＝ＣＸ１１ＯＣＹ３Ｙ４ＣＸ２１Ｘ３１ＣＨ＝ＣＸ４１Ｘ５１      （ｉ）。
化合物（ｉ）としては、下記化合物が挙げられる。
ＣＦ２＝ＣＦＯＣＦ２ＣＦ２ＣＨ＝ＣＦ２、
ＣＦ２＝ＣＦＯＣＦ２ＣＦ（ＣＦ３）ＣＨ＝ＣＦ２、
ＣＦ２＝ＣＦＯＣＦ２ＣＦ２ＣＨ＝ＣＦＨ、
ＣＦ２＝ＣＦＯＣＦ２ＣＦ（ＣＦ３）ＣＨ＝ＣＦＨ、
ＣＦ２＝ＣＦＯＣＦ２ＣＦ２ＣＨ＝ＣＨ２。
【００２７】
含フッ素重合体（Ｉ）としては、化合物（ｉ）を環化重合させて得られる重合体、化合物（ｉ）と他の環化重合し得るモノマーとを環化共重合させて得られる共重合体、化合物（ｉ）と環化重合しない共重合性モノマーとを環化重合と（環化重合ではない）通常の重合を同時に行って得られる共重合体、などが好ましい。なお、化合物（ｉ）の環化重合においては、モノマー単位（Ｉ）とともに他の構造を有するモノマー単位が生成することがある。しかし、化合物（ｉ）の環化重合により生成する主たるモノマー単位はモノマー単位（Ｉ）である。
【００２８】
本発明における含フッ素重合体（Ｉ）は、モノマー単位（Ｉ）以外の他のモノマー単位を含む共重合体であってもよい。他のモノマー単位としてはモノマー単位（Ｉ）に含まれる脂肪族環構造と同様の脂肪族環構造を有するモノマー単位が好ましい。モノマー単位（Ｉ）以外の脂肪族環構造を有するモノマー単位としては、下記化合物（ｚ）の重合により形成される下記モノマー単位（Ｚ）が好ましい（ただし、Ｚ１はフッ素原子、またはトリフルオロメトキシ基を示す。Ｚ２およびＺ３は、それぞれ独立に、フッ素原子またはトリフルオロメチル基を示す。）。
【００２９】
【化６】
2006233140.tif 000007
【００３０】
化合物（ｚ）としては、下記の化合物が挙げられる。
【００３１】
【化７】
2006233140.tif 000008
【００３２】
本発明における含フッ素重合体（Ｉ）が他のモノマー単位を有する共重合体の場合、その共重合体中の全モノマー単位に対するモノマー単位（Ｉ）の割合は、５〜９５モル％が好ましい。他のモノマー単位としては上記モノマー単位（Ｚ）が好ましく、その割合は、５〜９５モル％が好ましい。モノマー単位（Ｚ）を含む含フッ素重合体（Ｉ）は、モノマー単位（Ｉ）のみからなる含フッ素重合体（Ｉ）に比較して、機械的強度と耐熱性に優れるためよりペリクル材料に適する。
【００３３】
モノマーＡの重合（他のモノマーとの共重合を含む。以下同様。）は、重合開始剤の存在下に行うのが好ましい。重合開始剤は、ペルフルオロ（ジアルキルペルオキシド）、ペルフルオロ（ジアシルペルオキシド）、ペルフルオロ（ジアルキルペルオキシド）のペルフルオロアルキル基部分の炭素−炭素原子間にエーテル性酸素原子が挿入された化合物またはペルフルオロ（ジアシルペルオキシド）のペルフルオロアシル基部分の炭素−炭素原子間にエーテル性酸素原子が挿入された化合物が好ましい。
【００３４】
重合開始剤としては、（Ｃ３Ｆ７ＣＯＯ−）２、（Ｃ４Ｆ９ＣＯＯ−）２、（Ｃ３Ｆ７ＯＣＦ（ＣＦ３）ＣＦ２ＣＯＯ−）２、（（ＣＦ３）３ＣＯ−）２、（Ｃ４Ｆ９Ｏ−）２等が挙げられる。これらの化合物における炭素数が３以上のペルフルオロアルキル基部分は、直鎖構造であっても分岐構造であってもよい。
【００３５】
モノマーＡの重合における温度は、１２０℃以下が好ましく、５０℃以下が特に好ましい。重合における圧力は、減圧、加圧または大気圧のいずれで行ってもよい。重合方法としては、塊状重合法、懸濁重合法、乳化重合、溶液重合法等が挙げられる。
【００３６】
含フッ素重合体（Ａ）の質量平均分子量は、１×１０３〜１×１０６が好ましく、５×１０３〜５×１０５が特に好ましい。
【００３７】
本発明において、重合により得られた含フッ素重合体（Ａ）は次いで精製される。精製される前の、重合により得られた含フッ素重合体（Ａ）を以下、粗ポリマーＡという。
粗ポリマーＡが粉末として得られた場合（懸濁重合により得られた粉末など。）には、該粉末を極性を有する官能基を持たない貧溶媒（以下、単に洗浄溶媒という。）に接触させて、不純物（たとえば、未重合のモノマーＡ、重合開始剤の残渣など。）を洗浄溶媒に溶解させることにより含フッ素重合体（Ａ）を精製するのが好ましい。貧溶媒とは溶媒１００ｇあたりの含フッ素重合体（Ａ）の溶解量が１ｇ以下の溶媒をいう。また官能基としては水酸基、カルボニル基、スルホン酸基、チオニル基、リン酸基、アミノ基、アミド基、ニトリル基、イミド基等が挙げられる。
【００３８】
粗ポリマーＡが溶液として得られた場合（溶液重合により得られた溶液など。）には、該溶液を洗浄溶媒と混合して含フッ素重合体（Ａ）を凝集させるとともに不純物を洗浄溶媒に溶解させることにより含フッ素重合体（Ａ）を精製するのが好ましい。また、粉末や塊状の粗ポリマーＡを溶媒に溶解して溶液とし、この溶液から同様に含フッ素重合体（Ａ）を凝集させることにより含フッ素重合体（Ａ）を精製することもできる。これらの粗ポリマーＡの洗浄方法は、含フッ素重合体（Ａ）の溶液と洗浄溶媒とを混合して該含フッ素重合体（Ａ）を凝集させる方法が好ましい。
【００３９】
洗浄溶媒としては、１０〜３０℃において比誘電率が１５以下の官能基を持たない貧溶媒が好ましく、１０〜３０℃において比誘電率が１３以下の官能基を持たない貧溶媒が特に好ましい。この範囲の洗浄溶媒を用いる場合、洗浄溶媒中に不純物を効率的に抽出できる。洗浄溶媒は、炭素数５〜２０のアルカン、炭素数１〜２０のハロアルカンまたは炭素数２〜２０のエーテルが好ましく、洗浄における含フッ素重合体（Ａ）の回収効率の観点から、炭素数５〜２０のアルカンまたは炭素数２〜２０のエーテルが特に好ましい。
【００４０】
アルカンとしては、ペンタン、ヘキサン、シクロヘキサン、ヘプタン、オクタン、ノナン、石油エーテル、石油ベンジン、リグロイン等が挙げられる。ハロアルカンとしては、ＣＣｌ４、ＣＨＣｌ３、ＣＨ２Ｃｌ２等が挙げられる。エーテルとしては、ジエチルエーテル、ジイソプロピルエーテル、ｔ−ブチルメチルエーテル、テトラヒドロフラン等が挙げられる。
【００４１】
洗浄溶媒の温度は、１００℃以下が好ましく、−５０℃〜５０℃がより好ましく、０℃〜３０℃が特に好ましい。また容積効率の観点から、含フッ素重合体（Ａ）の１ｇに対して洗浄溶媒は、１０ｍＬ〜１０Ｌを用いるのが好ましく、１０ｍＬ〜５Ｌを用いるのが特に好ましい。また洗浄の回数は、精製された含フッ素重合体の用途にしたがって適宜、決定できる。また粗ポリマーＡの溶液を使用する場合、その溶媒としては含フッ素重合体（Ａ）を溶解しうる溶媒である限り限定されないが、含フッ素溶媒が好ましい。
【００４２】
本発明の製造方法において、洗浄された含フッ素重合体（Ａ）は、洗浄溶媒から分離回収された後乾燥される。分離回収は濾別、遠心分離などの方法を採用しうる。乾燥は、精製された含フッ素重合体（Ａ）の変性を抑制する観点から、２５０℃以下にて行うのが好ましく、１５０℃以下にて行うのが特に好ましい。また、乾燥を短くするために減圧下に乾燥を行うのが好ましい。
【００４３】
本発明の製造方法によれば、重合体（Ａ）を変性させずに、重合体（Ａ）中の重合に起因する不純物を除去できる。その理由は、必ずしも明確ではないが、重合体（Ａ）を洗浄溶媒中で洗浄することにより、重合体（Ａ）中の３級炭素原子に結合する不安定な水素原子が活性化されないためと考えられる。
【００４４】
本発明の製造方法により得た含フッ素重合体のうち、精製された含フッ素重合体（Ｉ）（以下、精製重合体（Ｉ）という。）は短波長光に対する透明性と耐久性に特に優れる。その理由は、必ずしも明確ではないが、精製重合体（Ｉ）は、主鎖と含フッ素脂肪族環構造中の３級炭素原子に結合する水素原子により３級炭素原子に隣接する炭素原子中のフッ素原子の超共役が分断されて安定化されている、化合物（ｉ）の環化重合に起因する不純物を含まない、含フッ素重合体（Ｉ）の変性体を含まない、ためと考えられる。
【００４５】
本発明は、ペリクル膜が枠体に接着された露光処理用のペリクルであって、ペリクル膜が精製重合体（Ｉ）の膜からなるペリクルを提供する。
【００４６】
本発明のペリクルの製造方法としては、精製重合体（Ｉ）を含フッ素溶媒に溶解させた溶液組成物を基材に塗布してから含フッ素溶媒を揮発させて精製重合体（Ｉ）からなる薄膜が基材表面に形成された処理基材を得る工程、および処理基材の表面に形成された薄膜を枠体に接着させてから処理基材を薄膜から剥離させる工程をこの順に行う、精製重合体（Ｉ）の膜からなるペリクルの製造方法が挙げられる。含フッ素溶媒・基材・ペリクルの枠体の種類、溶液組成物の調製・塗布方法および剥離の方法は、特開２００４−８５７１３号公報に記載の手段を用いるのが好ましい。
【００４７】
本発明のペリクルは、露光処理用のペリクルとして、短波長光を光源に用いた露光処理用のペリクルとして好ましく、発振波長が２００ｎｍ以下の光源を用いた露光処理用のペリクルとしてより好ましく、Ｆ２エキシマレーザー光を光源に用いた露光処理用のペリクルとして特に好ましく、使用できる。本発明の露光処理方法においては、ペリクルを長期間使用しても、ペリクル膜が劣化しないため安定したフォトリソグラフィーを実施できる。
【実施例】
【００４８】
以下に、本発明を具体的に説明するが、本発明はこれらに限定されない。
以下においては、Ｍｗを質量平均分子量、Ｍｎを数平均分子量、ガラス転移点をＴｇ、ＣＣｌ２ＦＣＣｌＦ２をＲ−１１３、ジクロロペンタフルオロプロパンをＲ−２２５という。また圧力は、特に表記しない限り、絶対圧で示す。
【００４９】
ＭｗおよびＭｎは、特開２００１−７４８９２号公報に記載のゲルパーミエーションクロマトグラフィ法によって測定した。具体的には、Ｒ−２２５（旭硝子社製、商品名：アサヒクリンＡＫ−２２５ＳＥＣグレード１）／ＣＦ３ＣＨ（ＯＨ）ＣＦ３の容量比が９９／１である混合溶媒を移動相として用い、ＰＬｇｅｌ  ＭＩＸＥＤ−Ｅカラム（ポリマーラボラトリーズ社製）を２本直列に連結して分析カラムとした。分子量測定用標準試料としてペルフルオロポリエーテルの５種を用いた。移動相の流速を１．０ｍＬ／分、カラム温度を３７℃とし、検出器としては蒸発光散乱検出器を用いた。
Ｔｇは、示査走査熱量分析法により測定を行った。
【００５０】
［例１（合成例）］化合物（ｉ１）の製造例
【００５１】
【化８】
2006233140.tif 000009
【００５２】
［例１−１］化合物（ｉ１−６）の製造例
滴下ロートと撹拌機を備えた３つ口フラスコ（内容積５Ｌ）に、１４質量％の次亜塩素酸ナトリウムを含む水溶液（４２００ｇ）と塩化トリオクチルメチルアンモニウム（１９ｇ）を投入して撹拌した。つぎにフラスコの内温を１０℃未満に保持して、撹拌しながらフラスコに化合物（ｉ１−７）（３４０ｇ）を３０分かけて滴下した。滴下終了後、さらに２時間、撹拌した。つぎにフラスコ内溶液の上澄み液をデカンテーションして除去してから、水で洗浄して反応液（２４４ｇ）を得た。反応液をＮＭＲとＧＣで分析した結果、化合物（ｉ１−６）（収率５９％）の生成を確認した。
【００５３】
［例１−２］化合物（ｉ１−５）の製造例
滴下ロート、還流冷却管、撹拌機、恒温槽を備えた４つ口フラスコ（内容積２Ｌ）に、窒素ガスで置換し、ＣｓＦ（５３ｇ）、ジグライム（１４００ｇ）、および水（３．１ｇ）を投入して撹拌した。つづいて、フラスコに例１−１と同様の方法で得た反応液（５００ｇの化合物（ｉ１−６）を含む。）を滴下しながら、２５℃にて撹拌した。
【００５４】
２時間後、還流冷却管を、ドライアイス冷却トラップが連結した直管に付け換えた。フラスコ内を２５℃に保持しながら減圧すると、ドライアイス冷却トラップに液体（６７０ｇ）が捕捉された。液体を減圧蒸留して６０℃／２５０Ｐａの留分を得た。留分をＮＭＲとＧＣで分析した結果、化合物（ｉ１−５）（収率７０％）の生成を確認した。
【００５５】
［例１−３］化合物（ｉ１−４）の製造例
オイルバスに浸した窒素ガス雰囲気下の滴下ロート、還流冷却管、撹拌機を備えた３つ口フラスコ（内容積５００ｍＬ）にＬｉＩ（１２７ｇ）を投入した。つぎに、フラスコ内を撹拌しながら例１−２で得た留分（３９０ｇ）を投入した。つぎにオイルバスを１００℃に加熱して、１．５時間フラスコ内溶液を加熱還流し、つぎに２５℃まで冷却した。還流冷却管を、氷水冷却トラップおよびドライアイス冷却トラップが順に連結した直管に付け換えた。フラスコ内を６６７Ｐａまで減圧しながら８０℃まで加熱すると、氷水冷却トラップに液体（３００ｇ）とドライアイス冷却トラップに液体（１３０ｇ）が捕捉された。氷水冷却トラップ中の液体をＮＭＲとＧＣで分析した結果、化合物（ｉ１−４）（収率９４％）の生成を確認した。
【００５６】
［例１−４］化合物（ｉ１−３）の製造例
オイルバスに浸したオートクレーブ（内容積１Ｌ、ハステロイ製）に例１−３で得た化合物（ｉ１−４）を含む液体（２９０ｇ）を投入した。オイルバスを２００℃に加熱すると、オートクレーブの内圧が３時間にわたって昇圧しつづけた。つぎにオートクレーブの内温を２５℃に保持して、オートクレーブ内溶液を抜き出して反応粗液（２７０ｇ）を得た。つぎに反応粗液を、亜硫酸ナトリウム水溶液（５０ｍＬ）、水（５０ｍＬ）、飽和食塩水（５０ｍＬ）で順に洗浄して粗生成物を得た。粗生成物をＧＣで分析した結果、化合物（ｉ１−３）（収率９８％）の生成を確認した。さらに粗生成物を精留して３７℃／０．９３ｋＰａの留分として化合物（ｉ１−３）を得た。ＧＣにより求めた留分の純度は９９％であった。
【００５７】
［例１−５］化合物（ｉ１−２）の製造例
オイルバスに浸したオートクレーブ（内容積５００ｍＬ、ニッケル製）に例１−４と同様の方法で得た留分（４００ｇ）、ＣＦ３（ＣＦ２）５Ｈ（２１０ｇ）、および（（ＣＨ３）３ＣＯ）２（８ｇ）を投入した。オートクレーブを密閉し、ガス状のＣＨ２＝ＣＦ２を内圧が０．０５ＭＰａ（ゲージ圧）になるまで封入した。ＣＨ２＝ＣＦ２の封入量は０．４ｇであった。
【００５８】
つぎにオイルバスの温度を上げて内温が１１０℃を超えた時点で、ガス状のＣＨ２＝ＣＦ２（流量：１０．４ｇ／ｈ）をオートクレーブに投入し、内温を１２０℃にして撹拌した。５時間後のオートクレーブの内圧は０．３ＭＰａ（ゲージ圧）であった。
【００５９】
さらに、１時間、撹拌してからオイルバスを外し、オートクレーブの内温を２５℃まで下げて、オートクレーブ内容物を抜き出して反応粗液を得た。反応粗液を、亜硫酸ナトリウム水溶液（１００ｍＬ）、水（１００ｍＬ）、および飽和食塩水（１００ｍＬ）を用いて順に洗浄して粗生成物を得た。粗生成物をＧＣで分析した結果、化合物（ａ３１）（収率４０％）の生成を確認した。また未反応の化合物（ｉ１−３）（収率２６％）を回収した。さらに粗生成物を精留して、ＧＣ純度が９９％の化合物（ｉ１−２）を得た。
【００６０】
［例１−６］化合物（ｉ１−１）の製造例
滴下ロート、恒温槽、蒸留装置を備えた４つ口フラスコ（内容積１Ｌ）に、例１−５で得た純度９９％の化合物（ｉ１−２）（１７０ｇ）、および１，４−ジオキサン（４５０ｇ）を投入した。つぎに２５℃でＮ（ＣＨ２ＣＨ２ＣＨ２ＣＨ３）３（９０ｇ）を滴下しながら撹拌し、滴下終了後、さらに１２時間、撹拌して反応粗液を得た。反応粗液をＧＣで分析した結果、化合物（ｉ１−１）の生成を確認した。反応粗液を減圧留去してから、飽和食塩水（５００ｍＬ）で洗浄して反応液を得た。反応液をＧＣで分析した結果、化合物（ｉ１−１）（収率９８％）の生成を確認した。
【００６１】
［例１−７］化合物（ｉ１）の製造例
還流液を捕集する容器を備えた還流コンデンサー、および滴下ロートを備えた４つ口フラスコ（内容積１Ｌ）に、亜鉛（１２０ｇ）およびジメチルホルムアミド（３６０ｇ）を投入して撹拌した。つぎにフラスコの内温を６０℃に加熱して、１，２−ジブロモエタン（３７ｇ）を投入して、３０分間撹拌した。つぎにフラスコ内を２６．７ｋＰａに減圧して、例１−６で得た化合物（ｉ１−１）（１２０ｇ）を滴下ロートよりゆっくりと滴下すると該容器に液体（８０ｇ）が留出した。留出した液体をＮＭＲとＧＣで分析した結果、化合物（ｉ１）（収率８５％）の生成を確認した。さらに液体を精留して２０℃／１．３３ｋＰａの留分として、純度９９％の化合物（ｉ１）得た。
【００６２】
化合物（ｉ１）の１Ｈ−ＮＭＲスペクトル（３００．４ＭＨｚ、溶媒：ＣＤＣｌ３、基準：ＴＭＳ）δ（ｐｐｍ）：４．７４（１Ｈ）。
化合物（ｉ１）の１９Ｆ−ＮＭＲスペクトル（２８２．７ＭＨｚ、溶媒：ＣＤＣｌ３、基準：ＣＦＣｌ３）δ（ｐｐｍ）：−７０．４（１Ｆ），−７１．８（１Ｆ），−９１．０（２Ｆ），−１１１．９（２Ｆ），−１１４．５（１Ｆ），１２２．８（１Ｆ），１３５．１（１Ｆ）。
【００６３】
［例２（実施例）］精製された重合体（Ｉ−１）の製造例
反応器（内容積２０ｍＬ、耐圧ガラス製）に、化合物（ｉ１）（５．９１ｇ）と（Ｃ３Ｆ７ＣＯＯ）２を３質量％含むＲ−２２５溶液（１．２９ｇ）を加えた。反応器を、凍結脱気してから２０℃の恒温振とう槽内に浸漬し、６５時間、重合を行ってゴム状の重合体を得た。該重合体をＲ−２２５（４０ｍＬ）に溶解させて重合体溶液を得た。
【００６４】
重合体溶液の全量をヘキサン（４Ｌ）中に滴下し、凝集した固形物を濾過により回収した。該固形物を、さらにヘキサン（２Ｌ）中に滴下し、凝集した固形物を２０分間、撹拌洗浄した。該固形物を濾過により回収してから、８０℃にて１７時間、真空乾燥して白色粉末状の重合体（Ｉ−１）（３．５１ｇ）を得た。
【００６５】
重合体（Ｉ−１）を１Ｈ−ＮＭＲおよび１９Ｆ−ＮＭＲにより分析した結果、重合体（Ｉ−１）は下記モノマー単位（Ｉ１）を含むことを確認した。重合体（Ｉ−１）の赤外吸収スペクトルを測定した結果、１６００〜１８８０ｃｍ−１の領域にスペクトルは確認されなかった。重合体（Ｉ−１）のＭｎは４９，９００、Ｍｗは９３，０００、Ｔｇは７６℃であった。
【００６６】
【化９】
2006233140.tif 000010
【００６７】
［例３（実施例）］精製された重合体（Ｉ−２）の製造例
窒素ガス雰囲気下のオートクレーブ（内容積２００ｍＬ、ＳＵＳ製）の内温を−１０℃以下に保持しながら、オートクレーブ内を真空ポンプにより減圧した。オートクレーブにＣＦ３（ＣＦ２）５Ｈ（５３．８６ｇ）、（Ｃ３Ｆ７ＣＯＯ）２を３質量％含むＲ−２２５溶液（２．８０ｇ）、化合物（ｉ１）（１．６０ｇ）および下記化合物（ｚ１）（２．６６ｇ）を投入した。オートクレーブを凍結脱気してから、窒素ガスを封入して内圧を１．５ＭＰａ（ゲージ圧）とし、内温を２０℃に保持して５時間重合を行って重合体を得た。
【００６８】
重合体の全量をＲ−２２５で希釈して１００ｍＬの重合体溶液としてから、ヘキサン（６Ｌ）中に滴下し、凝集した固形物を濾過により回収した。つぎに固形物をヘキサン（３Ｌ）中に滴下し、凝集した固形物を２０分間、撹拌洗浄した。固形物を濾過により回収し８０℃にて１７時間、真空乾燥して白色粉末状の重合体（Ｉ−２）（２．９０ｇ）を得た。
【００６９】
重合体（Ｉ−２）を１Ｈ−ＮＭＲおよび１９Ｆ−ＮＭＲにより分析した結果、重合体（Ｉ−２）はモノマー単位（Ｉ１）と下記モノマー単位（Ｚ１）を含むことを確認した。重合体（Ｉ−２）中の全単位に対する、モノマー単位（Ｉ１）の割合は１０モル％であり、モノマー単位（Ｚ１）の割合は９０モル％であった。重合体（Ｉ−２）の赤外吸収スペクトルを測定した結果、１６００〜１８８０ｃｍ−１の領域にスペクトルは確認されなかった。重合体（Ｉ−２）の、Ｍｎは２５，９００、Ｍｗは１９０，６００、Ｔｇは１６０℃であった。
【００７０】
【化１０】
2006233140.tif 000011
【００７１】
［例４（比較例）］変性した重合体の製造例
反応器（内容積２０ｍＬ、耐圧ガラス製）に、化合物（ｉ１）（５．８６ｇ）と（Ｃ３Ｆ７ＣＯＯ）２を３質量％含むＲ−２２５溶液（１．２８ｇ）を加えた。反応器を、凍結脱気してから２０℃の恒温振とう槽内に浸漬し、２０時間、重合を行った。反応器内に生成した高粘調な重合体にＲ−２２５（２０ｍＬ）を加えて重合体溶液を得た。
【００７２】
重合体溶液の全量をヘキサン（３Ｌ）に投入して得た固形物を回収し、エタノール（１．５Ｌ）中に投入して２０分間、撹拌洗浄した。つぎに８０℃にて１７時間、真空乾燥して白色粉末状の重合体（２．２４ｇ）を得た。重合体のＭｎは３９，４００、Ｍｗは６１，８００、Ｔｇは５８℃であった。
【００７３】
重合体を１Ｈ−ＮＭＲおよび１９Ｆ−ＮＭＲにより分析した結果、重合体はモノマー単位（Ｉ１）を含むことを確認した。重合体の赤外吸収スペクトルを測定した結果、１６００〜１８８０ｃｍ−１にピークが検出された。また重合体の１Ｈ−ＮＭＲを測定した結果、１．５ｐｐｍおよび４．６ｐｐｍにピークが検出された。重合体は変性してエトキシカルボニル基（−ＣＯＯＣＨ２ＣＨ３）を有すると考えられた。
【００７４】
［例５（実施例）］重合体（Ｉ−１）からなる膜を具備するペリクル（１）の評価例
フラスコに、重合体（Ｉ−１）（１ｇ）と１，３−トリフルオロメチルベンゼン（１２．５ｇ）を投入した。フラスコ内容液を、５０℃にて２４時間、撹拌して無色透明な溶液を得た。研磨した石英基板を毎分５００回転させて、該溶液を石英基板上に１０秒間、スピンコートした。さらに該石英基板を毎分６５０回転させて、さらに該溶液を石英基板上に２０秒間、スピンコートした。つづいて７０℃にて５分加熱し、さらに１５０℃にて５分加熱して、石英基板を乾燥させた。その結果、重合体（Ｉ−１）の均一な薄膜が表面に形成された基材（１）を得た。
【００７５】
薄膜の接着する面に接着剤が塗布された枠体を、該面が上側を向くようにホットプレート（１２０℃）に載せ枠体を１０分間、加熱した。つぎに基材（１）の重合体（Ｉ−１）の薄膜が形成された面と枠体を圧着して、１２０℃で１０分間、加熱して基材（１）と枠体を接着した。つづいて石英基材を剥離して、重合体（Ｉ−１）の均一な薄膜（膜厚１μｍ）がペリクル膜として、接着剤を介して枠体に接着したペリクル（１）を得た。
【００７６】
ペリクル（１）のＦ２エキシマレーザー（発振波長１５７ｎｍ）に対する初期光線透過率は９７％であった。また、２００Ｈｚサイクルの０．１ｍＪ／パルスの強度を有するＦ２エキシマレーザーを照射（総照射量１００Ｊ／ｃｍ２）しても、ペリクル膜に伸びや破れが発生しなかった。
【００７７】
［例６（実施例）］重合体（Ｉ−２）からなる膜を具備するペリクル（１）の評価例
重合体（Ｉ−１）の変わりに重合体（Ｉ−２）を用いる以外は、例５と同様の方法を用いて、重合体（Ｉ−２）の均一な薄膜（膜厚１μｍ）がペリクル膜として、接着剤を介して枠体に接着したペリクル（２）を得た。
【００７８】
ペリクル（２）のＦ２エキシマレーザー（発振波長１５７ｎｍ）に対する初期光線透過率は７４％であった。また、２００Ｈｚサイクルの０．１ｍＪ／パルスの強度を有するＦ２エキシマレーザーを照射（総照射量１００Ｊ／ｃｍ２）しても、ペリクル膜には伸びや破れが発生しなかった。
【００７９】
［例７（比較例）］変性した重合体からなる膜を具備するペリクルの評価例
重合体（Ｉ−１）の変わりに例４で得た変性した重合体を用いる以外は、例５と同様の方法を用いて、変性した重合体の均一な薄膜（膜厚１μｍ）がペリクル膜として、接着剤を介して枠体に接着したペリクル（３）を得た。
【００８０】
ペリクル（３）のＦ２エキシマレーザー（発振波長１５７ｎｍ）に対する初期光線透過率は２９％であった。また、２００Ｈｚサイクルの０．１ｍＪ／パルスの強度を有するＦ２エキシマレーザーを照射（総照射量１００Ｊ／ｃｍ２）するとペリクル膜に破れが発生した。
【産業上の利用可能性】
【００８１】
本発明の製造方法によれば、特定モノマーの重合により形成された含フッ素重合体を変性させずに精製できる。該含フッ素重合体は、短波長光（特にＦ２エキシマレーザー光、１９３ｎｍのＡｒＦエキシマレーザー光。）を用いた露光処理に好適に用いられるペリクル等の光学材料として有用である。